(57)【要約】  結晶化度が２５〜４５％のポリオレフィン樹脂からなる発泡樹脂シートであって、該発泡樹脂シートの平均セル径が０．５〜３０μｍであることを特徴とする多孔質ポリオレフィン樹脂発泡シートを提供する。本発明の多孔質ポリオレフィン樹脂発泡シートは、均一で微細なセルを形成し、高い拡散反射率を有するとともに、優れた耐光劣化性を有する。
2010016236.tif 000002
【特許請求の範囲】
【請求項１】
結晶化度が２５〜４５％のポリオレフィン樹脂からなる発泡樹脂シートであって、該発泡樹脂シートの平均セル径が０．５〜３０μｍであることを特徴とする多孔質ポリオレフィン樹脂発泡シート。
【請求項２】
ポリオレフィン樹脂の数平均分子量（Ｍｎ）が５万〜３０万であることを特徴とする請求項１記載の多孔質ポリオレフィン樹脂発泡シート。
【請求項３】
ポリオレフィン樹脂の、Ｚ平均分子量（Ｍｚ）／重量平均分子量（Ｍｗ）が、４〜８であることを特徴とする請求項１又は２記載の多孔質ポリオレフィン樹脂発泡シート。
【請求項４】
比重が０．４〜０．７ｇ／ｃｍ3 であることを特徴とする請求項１〜３のいずれか１項に記載の多孔質ポリオレフィン樹脂発泡シート。
【請求項５】
結晶化度が２５〜４５％のポリオレフィン樹脂シートに密閉容器内で不活性ガスを４０〜７１kgf/cm2 の圧力下で注入し、次いで、常圧下で１３０〜２００℃の温度で加熱発泡させることを特徴とする、請求項１〜４のいずれか１項に記載の多孔質ポリオレフィン樹脂発泡シートの製造方法。
【請求項６】
ポリオレフィン樹脂シートの厚さが２００〜１５００μｍであることを特徴とする請求項５記載の多孔質ポリオレフィン樹脂発泡シートの製造方法。
【請求項７】
ポリオレフィン樹脂シートをロール状とし、該シート間にセパレーターを介在させて不活性ガスを注入することを特徴とする請求項５又は６記載の多孔質ポリオレフィン樹脂発泡シートの製造方法。
【請求項８】
セパレーターの厚さが１００〜１０００μｍであることを特徴とする請求項７記載の多孔質ポリオレフィン樹脂発泡シートの製造方法。
【請求項９】
不活性ガスが二酸化炭素であることを特徴とする請求項５〜８のいずれか１項に記載の多孔質ポリオレフィン樹脂発泡シートの製造方法。
【請求項１０】
不活性ガスの注入時間が１０〜２４時間であることを特徴とする請求項５〜９のいずれか１項に記載の多孔質ポリオレフィン樹脂発泡シートの製造方法。
【請求項１１】
セパレーターを取り除いてポリオレフィン樹脂シートだけを加熱発泡させることを特徴とする請求項７記載の多孔質ポリオレフィン樹脂発泡シートの製造方法。
【発明の詳細な説明】
【技術分野】
【０００１】
本発明は多孔質ポリオレフィン樹脂発泡シート及びその製造方法に関し、更に詳しくは、セル径が微細で且つ均一であるため、各種ディスプレイ用の光反射シートや、照明器具の背面等に設置する光反射板、表面張力による毛管現象を利用したアルコールランプ等の溶媒供給部材等に有用な多孔質ポリオレフィン樹脂発泡シート及びその製造方法に関する。
【背景技術】
【０００２】
各種ディスプレイの中で、例えば、液晶表示装置（ＬＣＤ) 等の後面に設置される光反射シートにおいては、従来より色々な材料が使われている。例えば、炭酸カルシウムや非相溶性溶媒を含有させたポリエステル樹脂シートを２軸延伸により微細な空孔ボイドを形成させた白色ポリエステルシートが提案されている（例えば、特許文献１）。しかしながら、このような白色ポリエステルシートは、シート膜厚が２００μｍ未満と薄いため、例えば大型液晶表示装置用に使用する際、フィルムの歪みや、撓みなどからくる加工性に問題を生じたり、空孔ボイドの形状が一定ではないことにより光反射率（以下、単に反射率と記載する場合がある）が低いという問題がある。【０００３】
また、シート膜厚が２００μｍ以上と厚く、均一な微細セルを有するポリエステル発泡シートが提案されている（例えば、特許文献２）。このようなポリエステル発泡シートは、シートの加工性も良く、反射率も白色ポリエステルシートより高い利点を有するものの、ポリエステル発泡シートは耐光劣化性が十分でないため、近年のディスプレイの大型化により、照明光源の高出力化や光源ランプの増加によって光量の増加と高温化が惹き起こされ、その結果、色調の黄変劣化による反射率の低下や輝度ムラが発生するという問題がある。【０００４】
更に、炭酸カルシウムを含有させた耐光性のある白色ポリオレフィンシートが提案されている（例えば、特許文献３）。しかしながら、この白色ポリオレフィンシートは、上記特許文献１と同様に、２軸延伸により空孔ボイドを形成させているため、シートの加工性等において問題が残されている。【０００５】
一方、照明器具などの光反射板においても、光反射率が高いもののが要求される場合が多い。該用途の光反射板としては、鋼板、アルミニウム板などの金属材料板や、プラスチック板表面に光反射性のある顔料や塗料を塗布したものが一般的に使われている。しかしながら、金属材料板は、反射率の中でも全反射率は高いが、拡散反射率が低めであるため、反射光が眩しく感じられるという問題がある。また、プラスチック板の表面に、光反射性の顔料や塗料を塗布した光反射板は、塗膜を厚くするのに限界があったり、また顔料や塗料自体が光を吸収するため、光反射率が低いという問題である。
【先行技術文献】
【特許文献】
【０００６】
【特許文献１】特開平４−２３９５４０号公報
【特許文献２】ＷＯ９７／０１１１７号公報
【特許文献３】特開２００３−１７６３６７号公報（
【発明の概要】
【発明が解決しようとする課題】
【０００７】
本発明は、上記従来技術の問題を解決し、セル径が微細且つ均一で、高い拡散反射率を有するとともに、耐光劣化性に優れた多孔質ポリオレフィン樹脂発泡シート及びその製造方法を提供することを課題とする。
【課題を解決するための手段】
【０００８】
本発明者等は、上記課題を解決するため鋭意研究の結果、特定のポリオレフィン樹脂シートに不活性ガスを注入させ、加熱発泡させて得られた多孔質ポリオレフィン樹脂発泡シートが、均一で微細なセルを形成し、高い拡散反射率を有するとともに、優れた耐光劣化性を有し、さらに高い生産性を有していることを見出し、本発明を完成するに至った。【０００９】
即ち、本発明の請求項１は、結晶化度が２５〜４５％のポリオレフィン樹脂からなる発泡樹脂シートであって、該発泡樹脂シートの平均セル径が０．５〜３０μｍであることを特徴とする多孔質ポリオレフィン樹脂発泡シートを内容とするものである。【００１０】
本発明の請求項２は、ポリオレフィン樹脂の数平均分子量（Ｍｎ）が５万〜３０万であることを特徴とする請求項１記載の多孔質ポリオレフィン樹脂発泡シートを内容とするものである。【００１１】
本発明の請求項３は、ポリオレフィン樹脂の、Ｚ平均分子量（Ｍｚ）／重量平均分子量（Ｍｗ）が、４〜８であることを特徴とする請求項１又は２記載の多孔質ポリオレフィン樹脂発泡シートを内容とするものである。【００１２】
本発明の請求項４は、比重が０．４〜０．７ｇ／ｃｍ3 であることを特徴とする請求項１〜３のいずれか１項に記載の多孔質ポリオレフィン樹脂発泡シートを内容とするものである。【００１３】
本発明の請求項５は、結晶化度が２５〜４５％のポリオレフィン樹脂シートに密閉容器内で不活性ガスを４０〜７１kgf/cm2 の圧力下で注入し、次いで、常圧下で１３０〜２００℃の温度で加熱発泡させることを特徴とする、請求項１〜４のいずれか１項に記載の多孔質ポリオレフィン樹脂発泡シートの製造方法を内容とするものである。【００１４】
本発明の請求項６は、ポリオレフィン樹脂シートの厚さが２００〜１５００μｍであることを特徴とする請求項５記載の多孔質ポリオレフィン樹脂発泡シートの製造方法を内容とするものである。【００１５】
本発明の請求項７は、ポリオレフィン樹脂シートをロール状とし、該シート間にセパレーターを介在させて不活性ガスを注入することを特徴とする請求項５又は６記載の多孔質ポリオレフィン樹脂発泡シートの製造方法を内容とするものである。【００１６】
本発明の請求項８は、セパレーターの厚さが１００〜１０００μｍであることを特徴とする請求項７記載の多孔質ポリオレフィン樹脂発泡シートの製造方法を内容とするものである。【００１７】
本発明の請求項９は、不活性ガスが二酸化炭素であることを特徴とする請求項５〜８のいずれか１項に記載の多孔質ポリオレフィン樹脂発泡シートの製造方法を内容とするものである。【００１８】
本発明の請求項１０は、不活性ガスの注入時間が１０〜２４時間であることを特徴とする請求項５〜９のいずれか１項に記載の多孔質ポリオレフィン樹脂発泡シートの製造方法を内容とするものである。【００１９】
本発明の請求項１１は、セパレーターを取り除いてポリオレフィン樹脂シートだけを加熱発泡させることを特徴とする請求項７記載の多孔質ポリオレフィン樹脂発泡シートの製造方法を内容とするものである。
【発明の効果】
【００２０】
本発明の多孔質ポリオレフィン樹脂発泡シートは、均一で微細なセルを形成し、高い  拡散反射率を有するとともに、優れた耐光劣化性を有し、また、本発明の多孔質ポリオレフィン樹脂発泡シートの製造方法によれば、高い生産性で上記多孔質ポリオレフィン樹脂発泡シートを製造することができる。
【図面の簡単な説明】
【００２１】
【図１】ＰＰ主成分のポリオレフィン樹脂シートにセパレータを重ねてローリングしてロールを形成した概略図である。
【発明を実施するための形態】
【００２２】
本発明の多孔質ポリオレフィン樹脂発泡シートは、結晶化度が２５〜４５％のポリオレフィン樹脂からなる発泡樹脂シートであって、該発泡樹脂シートの平均セル径が０．５〜３０μｍであることを特徴とする。
本発明の多孔質ポリオレフィン樹脂発泡シートの平均セル径は、０．５〜３０μｍであることが必要である。平均セル径が３０μｍを超えると、セル界面での乱反射が減少することにより反射率が低下したり、光漏洩よる光損失が起こる。一方、平均セル径が０．５μｍ未満では、可視光線の波長より小さくなるため拡散反射をすることなく透過するため反射率が低下する。従って、好ましくは０．５〜２０μｍ、さらに好ましくは０．５〜１０μｍである。
【００２３】
平均セル径は、走査型電子顕微鏡（ＳＥＭ）径で算出した平均直径である。具体的には、発泡セル径をＳＥＭ観察撮影した後、座標読み取り装置（デジタイザー）を用い、セルの長径部分と短径部分の読み取り作業を各セル（サンプル数１００個）について行い平均値を算出する。
【００２４】
本発明で使用されるポリオレフィン樹脂の結晶化度は、２５〜４５％であることが必要である。結晶化度とは、発泡セル径や、発泡セル数を示す指標となる。不活性ガスの注入性は結晶化度により増減し、結晶化度が高いほど注入性が小さくなり、結晶化度が低いほど注入性は大きくなる。結晶化度が２５％未満では、不活性ガスが多く注入されることにより、必要以上の発泡セル数が生成してセル同士の合一が起こり、均一なセル径が得られない。一方、結晶化度が４５％を超えると、不活性ガスの注入性が小さ過ぎるため必要な発泡セル数が得られず、光反射シートとして使用する場合、光反射率が低下する。従って、好ましくは３０〜４０％、さらに好ましくは３３〜３７％である。
【００２５】
また、発泡セル数の指標としては、比重値を指標とすることもでき、比重値が低いほど発泡セル数が多くなる傾向がある。但し、セル数が多くなるとセルの合一も起こり易くなる。従って、好ましい比重値、使用したポリオレフィン樹脂の性質にもよるが、通常０．４〜０．７ｇ／cm3 が好ましい。
【００２６】
結晶化度は、示差走査熱量測定（ＤＳＣ）を用い、ポリオレフィン樹脂固有の転移エンタルピー（ΔＨＰ）を、ポリオレフィン樹脂の理論転移エンタルピー（ΔＨＴ）で除した数値である。
なお、本発明で使用したＤＳＣは、Pyris Diamond （Perkin Elmer社製）である。また、理論値は、ATHAS （The Advanced Thermal Analysis System）データバンクから引用した。
【００２７】
結晶化度が２５〜４５％のポリオレフィン樹脂としては、例えば、ポリプロピレン（ＰＰ）、低密度ポリエチレン（ＬＤＰＥ）、高密度ポリエチレン（ＨＤＰＥ）、超高分子ポリエチレン（ＵＨＭＷ−ＰＥ）、エチレン酢酸ビニル（ＥＶＡ）、エチレンビニルアルコール（ＥＶＯＨ）、エチレン−アクリル酸エチル（ＥＥＡ）等が挙げられる。これらは、必要に応じ、単独又は２種以上組み合わせて用いられる。また、これらはブロックやランダム等で共重合されていても何ら差し支えない。
上記オレフィン樹脂の中で、特にＰＰ樹脂は、耐熱性や成形加工性が高く安価であるため、ＰＰ樹脂を主成分とする樹脂を好適に使うことができる。
【００２８】
本発明に使用されるポリオレフィン樹脂は、数平均分子量（Ｍｎ）が５〜３０万であることが好ましく、更に、Ｚ平均分子量（Ｍｚ）／重量平均分子量（Ｍｗ）が４〜８であることが好ましい。
ポリオレフィン樹脂の分子量が高いほど、樹脂の強度や硬度が高くなるため、微細なセル径を得る指標になりやすい。数平均分子量（Ｍｎ）が３０万を超えると、樹脂が硬くなるためセル径が０．５μｍより小さくなり易く、またロール状のシートをカッティングしてシート状にする場合の平坦性にも問題が生じやすい。一方、数平均分子量（Ｍｎ）が５万未満の場合、樹脂が柔らかくなるためセル径が大きくなり過ぎる傾向があり、また耐光劣化性の問題が生じ易い。従って、より好ましくは８〜２５万、さらに好ましくは１２〜２０万である。
【００２９】
また、衝撃強度の指標として、Ｚ平均分子量（Ｍｚ）／重量平均分子量（Ｍｗ）が４〜８の範囲にあることが、セルの形状の均一性を保持する観点から好ましい。Ｍｚ／Ｍｗが８を超えても特に問題はないが、特別なオレフィン樹脂になるためコスト高になりやすく、４未満であるとセルの形状が歪み易くなり、光学材料としての安定性に問題が生じる場合がある。従って、好ましくは４．５〜８、さらに好ましくは５〜８である。
【００３０】
本発明において、数平均分子量（Ｍｎ）、Ｚ平均分子量（Ｍｚ）、重量平均分子量（Ｍｗ）は、ゲル浸透クロマトグラフィー（ＧＰＣ）を用いて算出する。なお、使用したＧＰＣは、Alliance（日本ウォ−ターズ社製）である。
【００３１】
本発明において、ポリオレフィン樹脂に、結晶核剤、紫外線吸収剤、酸化防止剤、成形助剤、可塑剤、滑剤等を必要に応じて添加することは何ら差し支えない。
例えば、発泡セル径を小さくする目的で結晶核剤を添加することは、例えば液晶テレビ用光反射シートの場合、発泡樹脂の膜厚を比較的薄くすることがきるため好ましい。
結晶核剤の種類は特に限定されないが、炭酸カルシウム、リン酸カルシウム、タルク、クレー、マイカ、酸化亜鉛、シリカ、酸化チタン、カーボンブラック等の無機系結晶核剤が、耐熱性や安定性の面で好ましく、特に液晶用光反射シート用の場合、光安定性の面から炭酸カルシウムやリン酸カルシウムが好適である。これらは単独で又は必要に応じ、２種以上組み合わせて用いられる。
【００３２】
本発明の多孔質ポリオレフィン樹脂発泡シートは、結晶化度が２５〜４５％のポリオレフィン樹脂シートに密閉容器内で不活性ガスを４０〜７１kgf/cm2 の圧力下で注入し、次いで、常圧下で１３５〜２００℃の温度で加熱発泡させることにより好適に製造することができる。
具体的には、結晶化度２５〜４５％のポリオレフィン樹脂シートをローリングさせてロールを形成させる工程と、該ロールを密閉容器内に入れて不活性ガスを供給してポリオレフィン樹脂シートに注入させる工程と、該ポリオレフィン樹脂シートに微細セルを形成させるように加熱発泡させる工程とからなる。
【００３３】
好ましい製造方法について説明すると、結晶化度２５〜４０％のポリオレフィン樹脂を押出成形等により好ましくは厚さ２００μｍ以上、より好ましくは厚さ２００〜１５００μｍのシート状に成形し、これをローリングさせることによりロールを形成する。
この場合、ポリオレフィン樹脂シートをローリングする際、ロールの中心まで不活性ガスを注入し易いように、シート間にセパレータを介在させ重ねることが好ましい。このようなセパレータとしては、樹脂製の不織布、樹脂製の網や金属製の網等が例示されるが、金属製のセパレーターは発泡シートにセパレーターの跡が残り易いので、発泡シートと類似のポリオレフィン樹脂系の不織布が好適に用いられる。セパレーターの厚さは、小さ過ぎると不活性ガスを注入し易くする効果が不十分となり、一方、大き過ぎても効果は一定で、かえって嵩張るため、１００〜１０００μｍ程度が好ましい。
【００３４】
次いで、上記ロールを密閉容器内に入れ不活性ガスを供給してポリオレフィン樹脂シートに注入させる。本発明で使用できる不活性ガスは、窒素やアルゴン、ヘリウム、二酸化炭素等が例示できるが、ポリオレフィン樹脂に対して室温付近で高い注入性がある二酸化炭素が好適である。不活性ガスの注入圧は、４０〜７１kgf/cm2 の範囲が好ましい。注入圧が４０kgf/cm2 未満では、ポリオレフィン樹脂シートに注入する時間が長くなり生産性が低下する傾向があり、一方、７１kgf/cm2 を超えると、耐圧性の高い密閉容器が必要になるため、工業的に生産する場合、装置が大がかりになりコストアップとなる傾向があるので好ましくない。またガスの注入時間は、注入圧力や樹脂シートの膜厚等により一概に規定できないが、通常、１０〜２４時間程度である。
【００３５】
次いで、密閉容器内からロールを取り出し、常圧下で加熱発泡させる。通常、ロールを取り出してから、１時間以内に加熱発泡させるのが好ましい。ロールを取り出してから１時間を超えて加熱発泡させると、常温の場合、発泡セル数が少なくなる傾向がある。
また、加熱発泡させる加熱温度は、樹脂の融点に近い温度であることが好ましく、ポリオレフィン樹脂の場合、通常１３０〜２００℃である。また加熱方法は、均一な温度がポリオレフィン樹脂シートの内部まで均一に行き渡る加熱方法が好ましく、プレートヒーター、赤外線ヒーター、熱風炉、オイルバス等が例示できる。
【００３６】
尚、ポリオレフィン樹脂シートとセパレーターを重ねてローリングしてロールを形成した場合は、セパレーターを取り除いてポリオレフィン樹脂シートだけを加熱発泡させる。即ち、密閉容器内からロールを取り出し、セパレーターを取り除きながらポリオレフィン樹脂シートだけを加熱して発泡させる。加熱発泡させたポリオレフィン樹脂シートは、冷却して所定のサイズにカッティングされ、多孔質ポリオレフィン樹脂発泡シートとされる。
【００３７】
以下、実施例及び応用例を挙げて本発明を更に詳細に説明するが、本発明はこれらにより何ら制限されるものではない。
【実施例】
【００３８】
実施例１
結晶化度２６％のＰＰを主成分としたポリオレフィン樹脂を押出機により押し出して厚さ８００μｍのシート状にし、図１に示すように、得られたポリオレフィン樹脂シート１と厚さ２００μｍのＰＰを主成分としたセパレータ２と重ね、ローリングさせてロール３を得た。
次いで、ロール３を高圧密閉容器に入れ、不活性ガスとして二酸化炭素を５０kgf/cm2 −２０時間の条件で、ポリオレフィン樹脂シート１に注入させた。
次いで、高圧密閉容器内からロール３を取り出し、セパレータ２を取り除きながらポリオレフィン樹脂シート１のみをプレートヒータで１３５℃で１０秒の条件で加熱発泡させ、さらに冷却装置で常温にまで冷却し、多孔質のポリオレフィン樹脂発泡シートを得た。
得られた多孔質ポリオレフィン樹脂発泡シートの諸物性を表１に示す。【００３９】
実施例２〜１２、比較例１〜４
表１、表２に示す条件に変更した以外は実施例１と同様の操作を行い、多孔質ポリオレフィン樹脂発泡シートを得た。得られたポリオレフィン樹脂発泡シートの諸物性を表１、表２に示す。【００４０】
実施例１３
実施例３のポリオレフィン樹脂１００重量部に対し、結晶核剤として炭酸カルシウム（商品名：ＹＭ１５；丸尾カルシウム社製）を２重量部配合した以外は実施例３と同様の操作を行い、多孔質ポリオレフィン樹脂発泡シートを得た。得られた多孔質ポリオレフィン樹脂発泡シートの諸物性を表２に示す。【００４１】
実施例１４
実施例３のポリオレフィン樹脂１００重量部に対し、結晶核剤として炭酸カルシウム（商品名：ＨＡＰ−０５ＮＰ；丸尾カルシウム社製）を２重量部配合した以外は実施例３と同様の操作を行い、多孔質ポリオレフィン樹脂発泡シートを得た。得られた多孔質ポリオレフィン樹脂発泡シートの諸物性を表２に示す。【００４２】
【表１】
2010016236.tif 000003
【００４３】
【表２】
2010016236.tif 000004
【００４４】
「耐光性試験前後の全反射率と拡散反射率」
実施例２〜４、６〜１４と、比較例１、２、４で得られたポリオレフィン樹脂発泡シートの下記の方法で耐光性試験を行い、耐光性試験前後の全反射率と拡散反射率を下記の測定方法により測定した。測定結果を表３、４に示す。
なお、参考例１として、市販のポリエステル発泡シートについても同様に測定した。測定結果を表４に示す。【００４５】
「測定方法」
１）全反射率・拡散反射率
紫外可視分光光度計（UV3101PC，島津製作所社製) を用い、４００〜１０００ｎｍの波長領域を測定し、５５０ｎｍの全反射率及び拡散反射率をそれぞれ代表値とした。尚、標準板としては、硫酸バリウムを用いた。拡散反射率が高い程、光反射シートの色相が良好と言える。【００４６】
２）耐光性試験
JIS K7350-2 に準拠し、キセノンウェザーメーター（ＳＸ７５，スガ試験機社製）を用い、波長＝３００〜４００ｎｍ、放射照度＝１８０Ｗ／ｍ2 、ブラックパネル温度＝８３℃、湿度＝５０％ＲＨの条件で、１４４時間照射した。【００４７】
【表３】
2010016236.tif 000005
【００４８】
【表４】
2010016236.tif 000006
【００４９】
表３、４の結果より、実施例に代表される本発明の多孔質ポリオレフィン樹脂発泡シートの反射率は、比較例や参考例のものに比べて全反射率及び拡散反射率、特に拡散反射率が高く、且つ、耐光性試験前の値が良く維持されており、耐候劣化性に優れていることが分かる。【００５０】
「毛管現象を利用したメタノール水溶液吸い上げ試験」
毛管現象を利用する溶媒供給用として、実施例１、３、５、６、及び比較例２、３で得られたポリオレフィン樹脂発泡シートを、長さ１５０ｍｍ×幅２０ｍｍの短冊状に切断し、２５℃のメタノール１５％水溶液中に、各試料を先端の深さ２０ｍｍになるように縦に差し込み、１分毎に３分間、試料が毛管現象で吸い上げたメタノール水溶液の高さ（μｍ）を測定した。その結果を表５に示す。
毛管現象は、発泡体のセル径が均一で、ムラがないことが条件であり、通常、分単位の吸い上げ量は高い方が好ましい。
表５の結果より、実施例に代表される本発明の多孔質ポリオレフィン樹脂発泡シートは、セル径が均一で、発泡箇所のムラが少なく、セル径により吸い上げ速度に違いはあるが、毛管現象が得られていることが分かる。
一方、比較例の多孔質ポリオレフィン樹脂発泡シートは、分単位で吸い上げ量が上昇していないことから、毛管現象が得られていない。従って、セル径が不均一もしくは発泡箇所にムラがあると考えられる。【００５１】
【表５】
2010016236.tif 000007
【産業上の利用可能性】
【００５２】
叙上のとおり、本発明の多孔質ポリオレフィン樹脂発泡シートは、均一で微細なセルを形成し、高い拡散反射率を有するとともに、優れた耐光劣化性を有し、また、本発明の多孔質ポリオレフィン樹脂発泡シートの製造方法によれば、高い生産性で多孔質ポリオレフィン樹脂発泡シートを製造することができる。
【符号の説明】
【００５３】
１  ポリオレフィン樹脂シート
２  セパレータ
３  ロール
【図１】
2010016236.tif 000008
【手続補正書】
【提出日】平成22年10月27日(2010.10.27)
【手続補正１】
【補正対象書類名】明細書
【補正対象項目名】全文
【補正方法】変更
【補正の内容】
【発明の詳細な説明】
【技術分野】
【０００１】
本発明は多孔質ポリオレフィン樹脂発泡シート及びその製造方法に関し、更に詳しくは、セル径が微細で且つ均一であるため、各種ディスプレイ用の光反射シートや、照明器具の背面等に設置する光反射板、表面張力による毛管現象を利用したアルコールランプ等の溶媒供給部材等に有用な多孔質ポリオレフィン樹脂発泡シート及びその製造方法に関する。
【背景技術】
【０００２】
各種ディスプレイの中で、例えば、液晶表示装置（ＬＣＤ) 等の後面に設置される光反射シートにおいては、従来より色々な材料が使われている。例えば、炭酸カルシウムや非相溶性溶媒を含有させたポリエステル樹脂シートを２軸延伸により微細な空孔ボイドを形成させた白色ポリエステルシートが提案されている（例えば、特許文献１）。しかしながら、このような白色ポリエステルシートは、シート膜厚が２００μｍ未満と薄いため、例えば大型液晶表示装置用に使用する際、フィルムの歪みや、撓みなどからくる加工性に問題を生じたり、空孔ボイドの形状が一定ではないことにより光反射率（以下、単に反射率と記載する場合がある）が低いという問題がある。
【０００３】
また、シート膜厚が２００μｍ以上と厚く、均一な微細セルを有するポリエステル発泡シートが提案されている（例えば、特許文献２）。このようなポリエステル発泡シートは、シートの加工性も良く、反射率も白色ポリエステルシートより高い利点を有するものの、ポリエステル発泡シートは耐光劣化性が十分でないため、近年のディスプレイの大型化により、照明光源の高出力化や光源ランプの増加によって光量の増加と高温化が惹き起こされ、その結果、色調の黄変劣化による反射率の低下や輝度ムラが発生するという問題がある。
【０００４】
更に、炭酸カルシウムを含有させた耐光性のある白色ポリオレフィンシートが提案されている（例えば、特許文献３）。しかしながら、この白色ポリオレフィンシートは、上記特許文献１と同様に、２軸延伸により空孔ボイドを形成させているため、シートの加工性等において問題が残されている。
【０００５】
一方、照明器具などの光反射板においても、光反射率が高いもののが要求される場合が多い。該用途の光反射板としては、鋼板、アルミニウム板などの金属材料板や、プラスチック板表面に光反射性のある顔料や塗料を塗布したものが一般的に使われている。しかしながら、金属材料板は、反射率の中でも全反射率は高いが、拡散反射率が低めであるため、反射光が眩しく感じられるという問題がある。また、プラスチック板の表面に、光反射性の顔料や塗料を塗布した光反射板は、塗膜を厚くするのに限界があったり、また顔料や塗料自体が光を吸収するため、光反射率が低いという問題である。
【先行技術文献】
【特許文献】
【０００６】
【特許文献１】特開平４−２３９５４０号公報
【特許文献２】ＷＯ９７／０１１１７号公報
【特許文献３】特開２００３−１７６３６７号公報（
【発明の概要】
【発明が解決しようとする課題】
【０００７】
本発明は、上記従来技術の問題を解決し、セル径が微細且つ均一で、高い拡散反射率を有するとともに、耐光劣化性に優れた多孔質ポリオレフィン樹脂発泡シート及びその製造方法を提供することを課題とする。
【課題を解決するための手段】
【０００８】
本発明者等は、上記課題を解決するため鋭意研究の結果、特定のポリオレフィン樹脂からなるシートに不活性ガスを注入させ、加熱発泡させて得られた多孔質ポリオレフィン樹脂発泡シートが、均一で微細なセルを形成し、高い拡散反射率を有するとともに、優れた耐光劣化性を有し、さらに高い生産性を有していることを見出し、本発明を完成するに至った。
【０００９】
即ち、本発明の請求項１は、結晶化度が２５〜４５％、数平均分子量（Ｍｎ）が４．５万〜３０万、Ｚ平均分子量（Ｍｚ）／重量平均分子量（Ｍｗ）が４〜８であるポリオレフィン樹脂からなる発泡樹脂シートであって、該発泡樹脂シートの平均セル径が０．５〜３０μｍであることを特徴とする多孔質ポリオレフィン樹脂発泡シートを内容とするものである。
【００１０】
本発明の請求項２は、比重が０．４〜０．７ｇ／ｃｍ3 であることを特徴とする請求項１に記載の多孔質ポリオレフィン樹脂発泡シートを内容とするものである。
【００１１】
本発明の請求項３は、結晶化度が２５〜４５％、数平均分子量（Ｍｎ）が４．５万〜３０万、Ｚ平均分子量（Ｍｚ）／重量平均分子量（Ｍｗ）が４〜８であるポリオレフィン樹脂からなるポリオレフィン樹脂シートに密閉容器内で不活性ガスを４０〜７１kgf/cm2 の圧力下で注入し、次いで、常圧下で１３０〜２００℃の温度で加熱発泡させることを特徴とする、請求項１又は２に記載の多孔質ポリオレフィン樹脂発泡シートの製造方法を内容とするものである。
【００１２】
本発明の請求項４は、ポリオレフィン樹脂シートの厚さが２００〜１５００μｍであることを特徴とする請求項３記載の多孔質ポリオレフィン樹脂発泡シートの製造方法を内容とするものである。
【００１３】
本発明の請求項５は、ポリオレフィン樹脂シートをロール状とし、該シート間にセパレーターを介在させて不活性ガスを注入することを特徴とする請求項３又は４記載の多孔質ポリオレフィン樹脂発泡シートの製造方法を内容とするものである。
【００１４】
本発明の請求項６は、セパレーターの厚さが１００〜１０００μｍであることを特徴とする請求項５記載の多孔質ポリオレフィン樹脂発泡シートの製造方法を内容とするものである。
【００１５】
本発明の請求項７は、不活性ガスが二酸化炭素であることを特徴とする請求項３〜６のいずれか１項に記載の多孔質ポリオレフィン樹脂発泡シートの製造方法を内容とするものである。
【００１６】
本発明の請求項８は、不活性ガスの注入時間が１０〜２４時間であることを特徴とする請求項３〜７のいずれか１項に記載の多孔質ポリオレフィン樹脂発泡シートの製造方法を内容とするものである。
【００１７】
本発明の請求項９は、セパレーターを取り除いてポリオレフィン樹脂シートだけを加熱発泡させることを特徴とする請求項５記載の多孔質ポリオレフィン樹脂発泡シートの製造方法を内容とするものである。
【発明の効果】
【００１８】
本発明の多孔質ポリオレフィン樹脂発泡シートは、均一で微細なセルを形成し、高い拡散反射率を有するとともに、優れた耐光劣化性を有し、また、本発明の多孔質ポリオレフィン樹脂発泡シートの製造方法によれば、高い生産性で上記多孔質ポリオレフィン樹脂発泡シートを製造することができる。
【図面の簡単な説明】
【００１９】
【図１】ＰＰ主成分のポリオレフィン樹脂シートにセパレータを重ねてローリングしてロールを形成した概略図である。
【発明を実施するための形態】
【００２０】
本発明の多孔質ポリオレフィン樹脂発泡シートは、結晶化度が２５〜４５％、数平均分子量（Ｍｎ）が４．５万〜３０万、Ｚ平均分子量（Ｍｚ）／重量平均分子量（Ｍｗ）が４〜８であるポリオレフィン樹脂からなる発泡樹脂シートであって、該発泡樹脂シートの平均セル径が０．５〜３０μｍであることを特徴とする。
本発明の多孔質ポリオレフィン樹脂発泡シートの平均セル径は、０．５〜３０μｍであることが必要である。平均セル径が３０μｍを超えると、セル界面での乱反射が減少することにより反射率が低下したり、光漏洩よる光損失が起こる。一方、平均セル径が０．５μｍ未満では、可視光線の波長より小さくなるため拡散反射をすることなく透過するため反射率が低下する。従って、好ましくは０．５〜２０μｍ、さらに好ましくは０．５〜１０μｍである。
【００２１】
平均セル径は、走査型電子顕微鏡（ＳＥＭ）径で算出した平均直径である。具体的には、発泡セル径をＳＥＭ観察撮影した後、座標読み取り装置（デジタイザー）を用い、セルの長径部分と短径部分の読み取り作業を各セル（サンプル数１００個）について行い平均値を算出する。
【００２２】
また、発泡セル数の指標としては、比重値を指標とすることもでき、比重値が低いほど発泡セル数が多くなる傾向がある。但し、セル数が多くなるとセルの合一も起こり易くなる。従って、好ましい比重値、使用したポリオレフィン樹脂の性質にもよるが、通常０．４〜０．７ｇ／cm3 が好ましい。
【００２３】
本発明で使用されるポリオレフィン樹脂の結晶化度は、２５〜４５％であることが必要である。結晶化度とは、発泡セル径や、発泡セル数を示す指標となる。不活性ガスの注入性は結晶化度により増減し、結晶化度が高いほど注入性が小さくなり、結晶化度が低いほど注入性は大きくなる。結晶化度が２５％未満では、不活性ガスが多く注入されることにより、必要以上の発泡セル数が生成してセル同士の合一が起こり、均一なセル径が得られない。一方、結晶化度が４５％を超えると、不活性ガスの注入性が小さ過ぎるため必要な発泡セル数が得られず、光反射シートとして使用する場合、光反射率が低下する。従って、好ましくは３０〜４０％、さらに好ましくは３３〜３７％である。
【００２４】
結晶化度は、示差走査熱量測定（ＤＳＣ）を用い、ポリオレフィン樹脂固有の転移エンタルピー（ΔＨＰ）を、ポリオレフィン樹脂の理論転移エンタルピー（ΔＨＴ）で除した数値である。
なお、本発明で使用したＤＳＣは、Pyris Diamond （Perkin Elmer社製）である。また、理論値は、ATHAS （The Advanced Thermal Analysis System）データバンクから引用した。
【００２５】
結晶化度が２５〜４５％のポリオレフィン樹脂としては、例えば、ポリプロピレン（ＰＰ）、低密度ポリエチレン（ＬＤＰＥ）、高密度ポリエチレン（ＨＤＰＥ）、超高分子ポリエチレン（ＵＨＭＷ−ＰＥ）、エチレン酢酸ビニル（ＥＶＡ）、エチレンビニルアルコール（ＥＶＯＨ）、エチレン−アクリル酸エチル（ＥＥＡ）等が挙げられる。これらは、必要に応じ、単独又は２種以上組み合わせて用いられる。また、これらはブロックやランダム等で共重合されていても何ら差し支えない。
上記オレフィン樹脂の中で、特にＰＰ樹脂は、耐熱性や成形加工性が高く安価であるため、ＰＰ樹脂を主成分とする樹脂を好適に使うことができる。
【００２６】
本発明に使用されるポリオレフィン樹脂は、数平均分子量（Ｍｎ）が４．５〜３０万であることが好ましく、更に、Ｚ平均分子量（Ｍｚ）／重量平均分子量（Ｍｗ）が４〜８であることが好ましい。
ポリオレフィン樹脂の分子量が高いほど、樹脂の強度や硬度が高くなるため、微細なセル径を得る指標になりやすい。数平均分子量（Ｍｎ）が３０万を超えると、樹脂が硬くなるためセル径が０．５μｍより小さくなり易く、またロール状のシートをカッティングしてシート状にする場合の平坦性にも問題が生じやすい。一方、数平均分子量（Ｍｎ）が４．５万未満の場合、樹脂が柔らかくなるためセル径が大きくなり過ぎる傾向があり、また耐光劣化性の問題が生じ易い。従って、より好ましくは８〜２５万、さらに好ましくは１２〜２０万である。
【００２７】
また、衝撃強度の指標として、Ｚ平均分子量（Ｍｚ）／重量平均分子量（Ｍｗ）が４〜８の範囲にあることが、セルの形状の均一性を保持する観点から好ましい。Ｍｚ／Ｍｗが８を超えても特に問題はないが、特別なオレフィン樹脂になるためコスト高になりやすく、４未満であるとセルの形状が歪み易くなり、光学材料としての安定性に問題が生じる場合がある。従って、好ましくは４．５〜８、さらに好ましくは５〜８である。
【００２８】
本発明において、数平均分子量（Ｍｎ）、Ｚ平均分子量（Ｍｚ）、重量平均分子量（Ｍｗ）は、ゲル浸透クロマトグラフィー（ＧＰＣ）を用いて算出する。なお、使用したＧＰＣは、Alliance（日本ウォ−ターズ社製）である。
【００２９】
本発明において、ポリオレフィン樹脂に、結晶核剤、紫外線吸収剤、酸化防止剤、成形助剤、可塑剤、滑剤等を必要に応じて添加することは何ら差し支えない。
例えば、発泡セル径を小さくする目的で結晶核剤を添加することは、例えば液晶テレビ用光反射シートの場合、発泡樹脂の膜厚を比較的薄くすることがきるため好ましい。
結晶核剤の種類は特に限定されないが、炭酸カルシウム、リン酸カルシウム、タルク、クレー、マイカ、酸化亜鉛、シリカ、酸化チタン、カーボンブラック等の無機系結晶核剤が、耐熱性や安定性の面で好ましく、特に液晶用光反射シート用の場合、光安定性の面から炭酸カルシウムやリン酸カルシウムが好適である。これらは単独で又は必要に応じ、２種以上組み合わせて用いられる。
【００３０】
本発明の多孔質ポリオレフィン樹脂発泡シートは、結晶化度が２５〜４５％、数平均分子量（Ｍｎ）が４．５万〜３０万、Ｚ平均分子量（Ｍｚ）／重量平均分子量（Ｍｗ）が４〜８であるポリオレフィン樹脂からなるシートに密閉容器内で不活性ガスを４０〜７１kgf/cm2 の圧力下で注入し、次いで、常圧下で１３５〜２００℃の温度で加熱発泡させることにより好適に製造することができる。
具体的には、上記ポリオレフィン樹脂からなるシートをローリングさせてロールを形成させる工程と、該ロールを密閉容器内に入れて不活性ガスを供給してポリオレフィン樹脂シートに注入させる工程と、該ポリオレフィン樹脂シートに微細セルを形成させるように加熱発泡させる工程とからなる。
【００３１】
好ましい製造方法について説明すると、上記ポリオレフィン樹脂を押出成形等により好ましくは厚さ２００μｍ以上、より好ましくは厚さ２００〜１５００μｍのシート状に成形し、これをローリングさせることによりロールを形成する。
この場合、ポリオレフィン樹脂シートをローリングする際、ロールの中心まで不活性ガスを注入し易いように、シート間にセパレータを介在させ重ねることが好ましい。このようなセパレータとしては、樹脂製の不織布、樹脂製の網や金属製の網等が例示されるが、金属製のセパレーターは発泡シートにセパレーターの跡が残り易いので、発泡シートと類似のポリオレフィン樹脂系の不織布が好適に用いられる。セパレーターの厚さは、小さ過ぎると不活性ガスを注入し易くする効果が不十分となり、一方、大き過ぎても効果は一定で、かえって嵩張るため、１００〜１０００μｍ程度が好ましい。
【００３２】
次いで、上記ロールを密閉容器内に入れ不活性ガスを供給してポリオレフィン樹脂シートに注入させる。本発明で使用できる不活性ガスは、窒素やアルゴン、ヘリウム、二酸化炭素等が例示できるが、ポリオレフィン樹脂に対して室温付近で高い注入性がある二酸化炭素が好適である。不活性ガスの注入圧は、４０〜７１kgf/cm2 の範囲が好ましい。注入圧が４０kgf/cm2 未満では、ポリオレフィン樹脂シートに注入する時間が長くなり生産性が低下する傾向があり、一方、７１kgf/cm2 を超えると、耐圧性の高い密閉容器が必要になるため、工業的に生産する場合、装置が大がかりになりコストアップとなる傾向があるので好ましくない。またガスの注入時間は、注入圧力や樹脂シートの膜厚等により一概に規定できないが、通常、１０〜２４時間程度である。
【００３３】
次いで、密閉容器内からロールを取り出し、常圧下で加熱発泡させる。通常、ロールを取り出してから、１時間以内に加熱発泡させるのが好ましい。ロールを取り出してから１時間を超えて加熱発泡させると、常温の場合、発泡セル数が少なくなる傾向がある。
また、加熱発泡させる加熱温度は、樹脂の融点に近い温度であることが好ましく、ポリオレフィン樹脂の場合、通常１３０〜２００℃である。また加熱方法は、均一な温度がポリオレフィン樹脂シートの内部まで均一に行き渡る加熱方法が好ましく、プレートヒーター、赤外線ヒーター、熱風炉、オイルバス等が例示できる。
【００３４】
尚、ポリオレフィン樹脂シートとセパレーターを重ねてローリングしてロールを形成した場合は、セパレーターを取り除いてポリオレフィン樹脂シートだけを加熱発泡させる。即ち、密閉容器内からロールを取り出し、セパレーターを取り除きながらポリオレフィン樹脂シートだけを加熱して発泡させる。加熱発泡させたポリオレフィン樹脂シートは、冷却して所定のサイズにカッティングされ、多孔質ポリオレフィン樹脂発泡シートとされる。
【００３５】
以下、実施例及び応用例を挙げて本発明を更に詳細に説明するが、本発明はこれらにより何ら制限されるものではない。
【実施例】
【００３６】
実施例１
結晶化度２６％、数平均分子量（Ｍｎ）１１．２万、Ｚ平均分子量（Ｍｚ）／重量平均分子量（Ｍｗ）が４．０のＰＰを主成分としたポリオレフィン樹脂を押出機により押し出して厚さ８００μｍのシート状にし、図１に示すように、得られたポリオレフィン樹脂シート１と厚さ２００μｍのＰＰを主成分としたセパレータ２と重ね、ローリングさせてロール３を得た。
次いで、ロール３を高圧密閉容器に入れ、不活性ガスとして二酸化炭素を５０kgf/cm2 −２０時間の条件で、ポリオレフィン樹脂シート１に注入させた。
次いで、高圧密閉容器内からロール３を取り出し、セパレータ２を取り除きながらポリオレフィン樹脂シート１のみをプレートヒータで１３５℃で１０秒の条件で加熱発泡させ、さらに冷却装置で常温にまで冷却し、多孔質のポリオレフィン樹脂発泡シートを得た。
得られた多孔質ポリオレフィン樹脂発泡シートの諸物性を表１に示す。
【００３７】
実施例２〜１０、比較例１〜６
表１、表２に示す条件に変更した以外は実施例１と同様の操作を行い、多孔質ポリオレフィン樹脂発泡シートを得た。得られたポリオレフィン樹脂発泡シートの諸物性を表１、表２に示す。
【００３８】
実施例１１
実施例３のポリオレフィン樹脂１００重量部に対し、結晶核剤として炭酸カルシウム（商品名：ＹＭ１５；丸尾カルシウム社製）を２重量部配合した以外は実施例３と同様の操作を行い、多孔質ポリオレフィン樹脂発泡シートを得た。得られた多孔質ポリオレフィン樹脂発泡シートの諸物性を表２に示す。
【００３９】
実施例１２
実施例３のポリオレフィン樹脂１００重量部に対し、結晶核剤として炭酸カルシウム（商品名：ＨＡＰ−０５ＮＰ；丸尾カルシウム社製）を２重量部配合した以外は実施例３と同様の操作を行い、多孔質ポリオレフィン樹脂発泡シートを得た。得られた多孔質ポリオレフィン樹脂発泡シートの諸物性を表２に示す。
【００４０】
【表１】
2010016236.tif 000009
【００４１】
【表２】
2010016236.tif 000010
【００４２】
「耐光性試験前後の全反射率と拡散反射率」
実施例２〜４、６〜１２と、比較例１〜６で得られたポリオレフィン樹脂発泡シートの下記の方法で耐光性試験を行い、耐光性試験前後の全反射率と拡散反射率を下記の測定方法により測定した。測定結果を表３、４に示す。
なお、参考例１として、市販のポリエステル発泡シートについても同様に測定した。測定結果を表４に示す。
【００４３】
「測定方法」
１）全反射率・拡散反射率
紫外可視分光光度計（UV3101PC，島津製作所社製) を用い、４００〜１０００ｎｍの波長領域を測定し、５５０ｎｍの全反射率及び拡散反射率をそれぞれ代表値とした。尚、標準板としては、硫酸バリウムを用いた。拡散反射率が高い程、光反射シートの色相が良好と言える。
【００４４】
２）耐光性試験
JIS K7350-2 に準拠し、キセノンウェザーメーター（ＳＸ７５，スガ試験機社製）を用い、波長＝３００〜４００ｎｍ、放射照度＝１８０Ｗ／ｍ2 、ブラックパネル温度＝８３℃、湿度＝５０％ＲＨの条件で、１４４時間照射した。
【００４５】
【表３】
2010016236.tif 000011
【００４６】
【表４】
2010016236.tif 000012
【００４７】
表３、４の結果より、実施例に代表される本発明の多孔質ポリオレフィン樹脂発泡シートの反射率は、比較例や参考例のものに比べて全反射率及び拡散反射率、特に拡散反射率が高く、且つ、耐光性試験前の値が良く維持されており、耐候劣化性に優れていることが分かる。
【００４８】
「毛管現象を利用したメタノール水溶液吸い上げ試験」
毛管現象を利用する溶媒供給用として、実施例１、３、５、６、及び比較例２、３で得られたポリオレフィン樹脂発泡シートを、長さ１５０ｍｍ×幅２０ｍｍの短冊状に切断し、２５℃のメタノール１５％水溶液中に、各試料を先端の深さ２０ｍｍになるように縦に差し込み、１分毎に３分間、試料が毛管現象で吸い上げたメタノール水溶液の高さ（μｍ）を測定した。その結果を表５に示す。
毛管現象は、発泡体のセル径が均一で、ムラがないことが条件であり、通常、分単位の吸い上げ量は高い方が好ましい。
表５の結果より、実施例に代表される本発明の多孔質ポリオレフィン樹脂発泡シートは、セル径が均一で、発泡箇所のムラが少なく、セル径により吸い上げ速度に違いはあるが、毛管現象が得られていることが分かる。
一方、比較例の多孔質ポリオレフィン樹脂発泡シートは、分単位で吸い上げ量が上昇していないことから、毛管現象が得られていない。従って、セル径が不均一もしくは発泡箇所にムラがあると考えられる。
【００４９】
【表５】
2010016236.tif 000013
【産業上の利用可能性】
【００５０】
叙上のとおり、本発明の多孔質ポリオレフィン樹脂発泡シートは、均一で微細なセルを形成し、高い拡散反射率を有するとともに、優れた耐光劣化性を有し、また、本発明の多孔質ポリオレフィン樹脂発泡シートの製造方法によれば、高い生産性で多孔質ポリオレフィン樹脂発泡シートを製造することができる。
【符号の説明】
【００５１】
１  ポリオレフィン樹脂シート
２  セパレータ
３  ロール
【手続補正２】
【補正対象書類名】特許請求の範囲
【補正対象項目名】全文
【補正方法】変更
【補正の内容】
【特許請求の範囲】
【請求項１】
結晶化度が２５〜４５％、数平均分子量（Ｍｎ）が４．５万〜３０万、Ｚ平均分子量（Ｍｚ）／重量平均分子量（Ｍｗ）が４〜８であるポリオレフィン樹脂からなる発泡樹脂シートであって、該発泡樹脂シートの平均セル径が０．５〜３０μｍであることを特徴とする多孔質ポリオレフィン樹脂発泡シート。
【請求項２】
比重が０．４〜０．７ｇ／ｃｍ3 であることを特徴とする請求項１に記載の多孔質ポリオレフィン樹脂発泡シート。
【請求項３】
結晶化度が２５〜４５％、数平均分子量（Ｍｎ）が４．５万〜３０万、Ｚ平均分子量（Ｍｚ）／重量平均分子量（Ｍｗ）が４〜８であるポリオレフィン樹脂からなるポリオレフィン樹脂シートに密閉容器内で不活性ガスを４０〜７１kgf/cm2 の圧力下で注入し、次いで、常圧下で１３０〜２００℃の温度で加熱発泡させることを特徴とする、請求項１又は２に記載の多孔質ポリオレフィン樹脂発泡シートの製造方法。
【請求項４】
ポリオレフィン樹脂シートの厚さが２００〜１５００μｍであることを特徴とする請求項３記載の多孔質ポリオレフィン樹脂発泡シートの製造方法。
【請求項５】
ポリオレフィン樹脂シートをロール状とし、該シート間にセパレーターを介在させて不活性ガスを注入することを特徴とする請求項３又は４記載の多孔質ポリオレフィン樹脂発泡シートの製造方法。
【請求項６】
セパレーターの厚さが１００〜１０００μｍであることを特徴とする請求項５記載の多孔質ポリオレフィン樹脂発泡シートの製造方法。
【請求項７】
不活性ガスが二酸化炭素であることを特徴とする請求項３〜６のいずれか１項に記載の多孔質ポリオレフィン樹脂発泡シートの製造方法。
【請求項８】
不活性ガスの注入時間が１０〜２４時間であることを特徴とする請求項３〜７のいずれか１項に記載の多孔質ポリオレフィン樹脂発泡シートの製造方法。
【請求項９】
セパレーターを取り除いてポリオレフィン樹脂シートだけを加熱発泡させることを特徴とする請求項５記載の多孔質ポリオレフィン樹脂発泡シートの製造方法。
【国際調査報告】
2010016236.tif 000014
2010016236.tif 000015
2010016236.tif 000016
2010016236.tif 000017